(57)【特許請求の範囲】
【請求項１】
エポキシ等の樹脂を主体にして形成した連続気孔多孔質層を備え、この連続気孔多孔質層の内部若しくは外接して液体や気体が通る中空路を形成してなる泥漿鋳型のメンテナンス方法において、前記連続気孔多孔質層を乾燥させた後に、液体または液体及び気体を前記中空路を通して前記連続気孔多孔質層に供給し、前記連続気孔多孔質層の泥漿着肉面から排出することを特徴とする泥漿鋳型のメンテナンス方法。
【請求項２】
請求項１に記載の泥漿鋳型のメンテナンス方法において、前記連続気孔多孔質層を乾燥させる温度は、３５℃以上８０℃以下とすることを特徴とする泥漿鋳型のメンテナンス方法。
【請求項３】
請求項１に記載の泥漿鋳型のメンテナンス方法において、前記連続気孔多孔質層を乾燥させる温度は、４０℃以上６０℃以下とすることを特徴とする泥漿鋳型のメンテナンス方法。
【請求項４】
前記中空路を通して前記連続気孔多孔質層に供給する液体と気体とを交互に供給することを特徴とする請求項１乃至請求項３の何れかに記載の泥漿鋳型のメンテナンス方法。
【請求項５】
前記中空路を通して前記連続気孔多孔質層に供給する液体、気体、液体及び気体を０．０５ＭＰａ〜０．７ＭＰａの圧力に加圧して供給することを特徴とする請求項１乃至請求項４の何れかに記載の泥漿鋳型のメンテナンス方法。
【請求項６】
前記中空路を通して前記連続気孔多孔質層に供給する前記気体が空気であることを特徴とする請求項１乃至請求項５の何れかに記載の泥漿鋳型のメンテナンス方法。
【請求項７】
前記中空路を通して前記連続気孔多孔質層に供給する前記液体が水であることを特徴とする請求項１乃至請求項５の何れかに記載の泥漿鋳型のメンテナンス方法。
【請求項８】
前記中空路を通して前記連続気孔多孔質層に供給する前記液体が、下記の（Ａ）〜（Ｅ）の条件のうち少なくとも一つ以上を満たすことを特徴とする請求項１乃至請求項５の何れかに記載の泥漿鋳型のメンテナンス方法。
（Ａ）水よりも表面張力が小さい液体
（Ｂ）アルカリ性塩を溶解する液体
（Ｃ）酸性を示す液体
（Ｄ）殺菌性、漂白性がある液体
（Ｅ）エポキシ樹脂を溶解する液体
【請求項９】
前記中空路を通して前記連続気孔多孔質層に供給する前記液体が予め加温されていることを特徴とする請求項１乃至請求項８の何れかに記載の泥漿鋳型のメンテナンス方法。
【請求項１０】
前記中空路を通して前記連続気孔多孔質層に供給する前記液体が連続的に超音波により振動されたものであることを特徴とする請求項１乃至請求項９の何れかに記載の泥漿鋳型のメンテナンス方法。
【請求項１１】
請求項１乃至請求項１０の何れかに記載の泥漿鋳型のメンテナンスは、前記泥漿鋳型が泥漿鋳込み成形を行うための成形装置に搭載された状態で行われることを特徴とする泥漿鋳型のメンテナンス方法。
【請求項１２】
前記泥漿鋳型は陶磁器製造用であることを特徴とする請求項１乃至請求項１１の何れかに記載の泥漿鋳型のメンテナンス方法。
【発明の詳細な説明】
【０００１】
【発明の属する技術分野】
本発明は、泥漿鋳込み成形により成形体を得るための泥漿鋳型のメンテナンスに関する。
【０００２】
【従来の技術】
従来、エポキシ等の樹脂を主体にして連続気孔多孔質層を形成し、この連続気孔多孔質層の内部若しくは外接して液体や気体が通る中空路を形成してなる泥漿鋳型を用いて成形体を得るためには、図１に示すように、まず、成形面を形成する上型１と下型２とを型組み、プレスして成形鋳込み空間６を形成し、同成形鋳込み空間６内に送泥管９から泥漿を、場合によっては加圧して注入し、更には泥漿を加圧若しくは中空路５から減圧して、上型１と下型２の連続気孔多孔質層４によって泥漿中の水分のみを透過排出し、所定の着肉完了後に、余剰泥漿を排泥管８から排出し、更に所定時間経過後に下型２の中空路５から加圧空気を送りながら上型１から下型２を離した後に、搬送後、上型１の中空路５から加圧空気を送り、脱型することで得られている。成形を繰り返し行う場合は、上型１と下型２との型組、プレスから同様に行われている。
【０００３】
【発明が解決しようとする課題】
しかしながら、成形を繰り返し行っていくと、泥漿中の原料微粒子が連続気孔多孔質層内の細孔に入り込んだり、泥漿水分中に可溶している無機イオンが細孔内で固化したり、泥漿水分中に可溶している添加剤が細孔内でゲル化若しくは固化したり、黴、菌の繁殖により細孔が閉塞されたりして、部分的若しくは全体的に泥漿の水分を透過する能力及び多孔質層から水分を排出する能力が劣り、着肉不良、脱型不良等の欠点が発生する場合がある。
本発明は、上記課題を解決するためになされたもので、本発明の目的は繰り返しの成形で生じる着肉不良、脱型不良等の欠点を回避することである泥漿鋳型のメンテナンス方法を提供することにある。
【０００６】
【課題を解決するための手段】
上記目的を達成するために本発明の泥漿鋳型のメンテナンス方法は、エポキシ等の樹脂を主体にして形成した連続気孔多孔質層を備え、この連続気孔多孔質層の内部若しくは外接して液体や気体が通る中空路を形成してなる泥漿鋳型において、前記連続気孔多孔質層を乾燥させた後に、液体または液体及び気体を前記中空路を通して前記連続気孔多孔質層に供給し、前記連続気孔多孔質層の泥漿着肉面から排出することを特徴とする。連続気孔多孔質層を乾燥させることで、連続気孔多孔質層内若しくは表面の細孔に目詰まった成分である泥漿中の微粒原料や、泥漿水分中に可溶している無機イオンが固化したものや、泥漿水分中に可溶している添加剤がゲル化若しくは固化したものや、黴、菌若しくはその死骸が乾燥収縮を起こし、細孔径よりも小さいものとなり、その後の連続気孔多孔質層内部からの液体や気体による流体によって、物理的に、液体の種類によっては化学的に多孔質層の泥漿着肉面から排出することができ、連続気孔多孔質層の通気・通水物性が回復し、着肉不良、脱型不良等の欠点を回避することができる。乾燥は、連続気孔多孔質層並びに泥漿鋳型を構成する材質が変形及び亀裂などの破損が生じない温度、雰囲気で行われることが望ましく、更には、目詰まり成分の乾燥収縮を大きくし、細孔内からの排出を容易に行うために、好ましくは３５℃以上８０℃以下で、より好ましくは４０℃以上６０℃以下の温度で行うことが良い。
【０００７】
本発明の好ましい態様においては、前記中空路を通して前記連続気孔多孔質層に供給する液体と気体とを交互に供給するさせるようにする。
液体を連続気孔多孔質層内の細孔に浸透させ、目詰まり成分との親和性を高めた後に、気体を流通させることにより、液体と共に目詰まり成分を多孔質外へ排出することができ、更には、通水性能と通気性能とのバランスを確保することができる。
【０００８】
本発明の好ましい態様においては、前記中空路を通して前記連続気孔多孔質層に供給する液体、気体、液体及び気体を０．０５ＭＰａ〜０．７ＭＰａの圧力に加圧して供給するようにする。
液体、気体、液体及び気体を加圧することにより、連続気孔多孔質層内の細孔への浸透がよくなり、高圧にする程、細孔径の小さい細孔へ浸透しやすくなる。また、物理的に目詰まり成分を連続気孔多孔質層外へ排出する能力が高くなり、効率的に連続気孔多孔質層の通気・通水物性を回復させることができ、着肉不良、脱型不良等の欠点を回避することができる。加圧の圧力が高くすぎると、連続気孔多孔質層の破損を生じやすくなり、低くすぎると、連続気孔多孔質層内の細孔への浸透が悪くなるため、加圧する圧力としては０．０５ＭＰａ〜０．７ＭＰａにすることが好ましい。
【０００９】
本発明の好ましい態様においては、前記中空路を通して前記連続気孔多孔質層に供給する気体として空気、液体として水を用いるようにする。
そうすることにより安価で且つ容易に加圧された流体を作製できる。加圧流体の作製においては、エアーコンプレッサー、ポンプ等が利用でき、連続気孔多孔質層の目詰まり防止のため、前記中空路に導入するまでに、オイルミスト、粒状物等を除去することが好ましい。
【００１０】
本発明の好ましい態様においては、前記中空路を通して前記連続気孔多孔質層に供給する前記液体が、下記の（Ａ）〜（Ｅ）の条件のうち少なくとも一つ以上を満たすものとする。
（Ａ）水よりも表面張力が小さい液体
（Ｂ）アルカリ性塩を溶解する液体
（Ｃ）酸性を示す液体
（Ｄ）殺菌性、漂白性がある液体
（Ｅ）エポキシ樹脂を溶解する液体
水よりも表面張力が小さい液体を用いることで、連続気孔多孔質層内の細孔への浸透性が高くなり、容易に細孔内へ浸透するとともに、目詰まり成分との親和性が高くなり、流体によって容易に目詰まり成分を連続気孔多孔質層外へ排出することができる。水よりも表面張力が小さい液体として、界面活性剤及びその水溶液、溶剤希釈液や、有機化合物及びその水溶液、溶剤希釈液等が挙げられる。
【００１１】
アルカリ性塩を溶解する液体を用いることで、泥漿水分中に可溶している無機イオンが細孔内で固化したもの、具体的には、ＣａやＭｇからなる塩、若しくは、泥漿中の微粒子原料、具体的には、粘土質原料などを溶解若しくは微粒化することができるため、中空路からの流体若しくは泥漿着肉面からの含浸及びその後の中空路からの流体によって、前記該当する目詰まり成分を多孔質層外に排出することができる。アルカリ性塩を溶解する液体の具体的な例として、塩酸、硝酸、硫酸及びそれらの水溶液等が挙げられる。
【００１２】
酸性を示す液体を用いることで、泥漿水分中に可溶している添加剤がゲル化若しくは固化したもの、具体的には、粘性調整剤として用いられる水ガラス（アルカリ珪酸塩）等や、泥漿水分中に可溶している無機イオン同士が結合してゲル化若しくは固化したもの、具体的には、珪酸イオンとアルカリイオンによって生成されたアルカリ珪酸塩等を溶解若しくは液状化若しくは微粒化することができるため、中空路からの流体若しくは泥漿着肉面からの含浸及びその後の中空路からの流体によって、前記該当する目詰まり成分を連続気孔多孔質層外に排出することができる。酸性を示す液体として有機酸、無機酸及びそれらの水溶液や、イオン交換、イオン電解した酸性水等が挙げられる。
【００１３】
殺菌性、漂白性がある液体を用いることで、黴、菌の繁殖を抑制できるため、中空路からの流体若しくは泥漿着肉面からの含浸及びその後の中空路からの流体によって、黴、菌の繁殖からくる目詰まり成分を連続気孔多孔質層外に排出することができる。殺菌性、漂白性がある液体の具体的な例として過炭酸ナトリウム、過硼酸ナトリウム、過酸化水素等の酸素系漂白剤及びその水溶液や、次亜塩素酸ナトリウム、次亜塩素酸カルシウム、イソシアヌール酸等の塩素系漂白剤及びその水溶液や、ハイドロサルファイト、シュウ酸、二酸化チオ尿素等の還元型漂白剤及びその水溶液や、塩化ベンザルコニウム、塩化ベンゼトニウム、塩化セチルピリジニウム、塩化ステアリルトリメチルアンモニウム等のカチオン系界面活性剤殺菌剤及びその水溶液や、ヘキサクロロフェン、トリクロサン、トリクロカルバン等の有機塩素系殺菌剤及びその水溶液や、ジクロロイソシアヌール酸カリウム、ジクロロイソシアヌール酸ナトリウム等の無機塩素系殺菌剤及びその水溶液が挙げられる。
【００１４】
エポキシ樹脂を溶解する液体を用いることで、連続気孔多孔質層を構成する樹脂層表面を溶解することができ、連続気孔多孔質層内の細孔内で樹脂層表面と結合した目詰まり成分を離脱させることができ、更には、細孔径を広げることとなるため、中空路からの流体若しくは泥漿着肉面からの含浸及びその後の中空路からの流体によって、目詰まり成分を多孔質層外に排出することができる。エポキシ樹脂を溶解する液体の具体的な例として塩酸、王水、過塩素酸、クロム酸、クロムスルホン酸、次亜塩素酸、臭化水素酸、硝酸、フッ化水素酸、無水フッ酸、硫酸等の無機酸及びその水溶液や、水酸化ナトリウム、ヒドラジン等の無機アルカリ及びその水溶液や、アクリル酸ブチル、アセトン、アニリン、アミルアルコール、イソプロピルアルコール、エチルアルコール、エチルベンゼン、エチレンオキサイド、塩化エチル、塩化ベンジル、塩化メチル、塩素系溶剤、蟻酸、キシレン、クレゾール、クロロアセトン、クロロトルエン、クロロホルム、酢酸、酢酸イソプロピル、酢酸エチル、酢酸セロソルブ、酢酸ブチル、酢酸プロピル、酢酸メチル、ジイソプロピルケトン、ジエチルエーテル、シクロヘキサン、ジクロロベンゼン、ジブチルエーテル、ジベンジルエーテル、ジメチルホルムアルデヒド、スチレン、石炭酸、セロソルブ、テトラヒドロフラン、テトラリン、トリクロロエチレン、トルエン、二塩化エチレン、二塩化メチレン、ニトロベンゼン、乳酸、パークロロエチレン、ピクリン酸、ブチルアルコール、ブチルセロルブ、フルフラール、フロロベンゼン、ベンジルアルコール、ベンズアルデヒド、ベンゼン、無水酢酸、メタクリル酸メチル、メチルアルコール、メチルイソブチルケトン、メチルエチルケトン、モノクロル酢酸、モノクロロベンゼン等の有機溶剤及びその水溶液、溶剤希釈液が挙げられる。
【００１５】
前記（Ａ）〜（Ｅ）の条件のうち、最低一つの条件を満たせば、目詰まり成分を効率的に排出するすることができるが、目詰まり成分は、前述のように多岐成分で存在するため、前記（Ａ）〜（Ｅ）の条件のうち、複数の条件を満たす液体を用いることが好ましい。これにより、連続気孔多孔質層の通気・通水物性が回復し、着肉不良、脱型不良等の欠点を回避することができる。
【００１６】
本発明の好ましい態様においては、前記中空路を通して前記連続気孔多孔質層に供給する前記液体が予め加温されているようにする。
そうすることにより、連続気孔多孔質層内の細孔への浸透性が高くなり、容易に細孔内へ浸透するとともに、目詰まり成分との親和性若しくは反応性若しくは溶解性が高くなり、中空路からの流体若しくは泥漿着肉面からの含浸及びその後の中空路からの流体によって、容易に目詰まり成分を多孔質層外へ排出することができる。加温する温度は、連続気孔多孔質層並びに泥漿鋳型を構成する材質が変形及び亀裂などの破損が生じないよう、３０℃以上６０℃以下とすることが好ましい。
【００１７】
本発明の好ましい態様においては、前記中空路を通して前記連続気孔多孔質層に供給する前記液体が連続的に超音波により振動されたものであるようにする。そうすることにより、連続気孔多孔質層内の細孔へ浸透した液体により、目詰まり成分を細孔内壁から離脱させやすくなり、中空路からの流体若しくは泥漿着肉面からの含浸及びその後の中空路からの流体によって、容易に目詰まり成分を連続気孔多孔質層外へ排出することができる。
【００１８】
本発明の好ましい態様においては、前記泥漿鋳型が泥漿鋳込み成形を行うための成形機に搭載された状態でメンテナンスが行われるようにする。
そうすることにより、泥漿鋳型を成形機から降ろさずに済み、連続的に成形を繰り返す生産においては、その時間分の減産を免れることとなる。成形機に搭載された状態でメンテナンスを行うためには、前記中空路に連結された外部からの導入路に液体及び気体の切替弁を設け、それに液体及び気体の送流ができるものを接続すれば良く、更には、送流と切替弁とが同時に制御できるものがあれば良い。
【００１９】
本発明においては、請求項１〜請求項１１記載の泥漿鋳型は陶磁器製造用とすることができる。
【００２０】
【発明の実施の形態】
本発明における具体的な第一の形態として、図１は泥漿鋳型１７示す。泥漿鋳型１７は、エポキシ等の樹脂を主体に形成した連続気孔多孔質層４、４と、この連続気孔多孔質層４、４をバックアップするための型材バックアップ層３、３を備えている。また、連続気孔多孔質層４、４内に液体や気体が通る中空路５、５を形成し、この中空路５、５は外部と連絡するために送管７、７と連絡している。
図２は中空路５、５に液体、気体を供給するための流体路を示す簡易図である。前記流体路は液体を溜めるためのタンク１６と、それを加圧して送るための液送ポンプ１５と、粒状物を除去するための濾過器１３と、圧力を調整するための減圧弁１１からなる液流体路と、気体を加圧するためのコンプレッサー１４と、油分及び粒状物を除去するための濾過器１２と、圧力を調整するための減圧弁１１からなる気流体路と、液流体と気流体を切り替えるための切替弁１０から構成されている。
【００２１】
連続気孔多孔質層４、４内を通す流体は、気体として空気を用い、液体として、水若しくは下記の（Ａ）〜（Ｅ）の条件のうち少なくとも一つ以上を満たすものを用いる。
（Ａ）水よりも表面張力が小さい液体
（Ｂ）アルカリ性塩を溶解する液体
（Ｃ）酸性を示す液体
（Ｄ）殺菌性、漂白性がある液体
（Ｅ）エポキシ樹脂を溶解する液体
【００２２】
液体は、予め、３０℃以上６０℃以下の温度に加温及びまたは連続的に超音波振動を与えても良く、０．０５ＭＰａ〜０．７ＭＰａに加圧・調整して、送管７、７から中空路５、５に供給し、連続気孔多孔質層４、４内を通し、泥漿着肉面４ａ、４ａから排出させる。適度な時間、液体を排出した後、切替弁１０を気流体側に切り替え、気体を連続気孔多孔質層４，４内に通し、泥漿着肉面４ａ、４ａから排出させる。液体と気体を交互に適度供給し、その後、水以外の液体を用いた場合は、液体を水、気体を空気として、それらを交互に適度供給し、連続気孔多孔質層４、４内を適度な含水状態とする。
【００２３】
本発明における具体的な第二の形態として、図１に示すような泥漿鋳型１７に、図２に示すような液体及び気体の流体路を接続し、前記（Ａ）〜（Ｅ）の条件のうち少なくとも一つ以上を満たす液体を、泥漿着肉面４ａ、４ａから連続気孔多孔質層４、４内へ含浸させ、その後第一の形態と同様に、液体及び気体を連続気孔多孔質層４、４内に通し、泥漿着肉面４ａ、４ａから排出させる。水以外の液体を用いた場合は、その後、液体を水、気体を空気として、それらを交互に適度供給し、連続気孔多孔質層４、４内を適度な含水状態とする。
【００２４】
本発明における具体的な第三の形態として、図１に示すような泥漿鋳型１７を、連続気孔多孔質層４、４が乾燥するよう、好ましくは３５℃以上８０℃以下で、より好ましくは４０℃以上６０℃以下の温度で乾燥させる。乾燥させる場合は、上型１と下型２を型ばらしした状態で行なう。
その後第一の形態と同様に、液体及び気体を連続気孔多孔質層４、４内に通し、泥漿着肉面４ａ、４ａから排出させる。水以外の液体を用いた場合は、その後、液体を水、気体を空気として、それらを交互に適度供給し、連続気孔多孔質層４、４内を適度な含水状態とする。
【００２５】
【実施例】
以下に具体的な実施例を示す。
（実施例１）
衛生陶器である水洗用タンクの蓋を製造するための、エポキシ樹脂を主体として形成した連続気孔多孔質層を備えた泥漿鋳型の未成形状態の通気・通水物性は、通気量１３０〜１５０ｍｌ／ｍｉｎ、通水量２．２〜２．６ｍｌ／ｍｉｎであった。この泥漿鋳型を使用して、加圧泥漿鋳込み成形を４０００回程繰り替えした段階で、成形品の脱型時に脱型不良が発生した。このときの通気量は、５０〜７０ｍｌ／ｍｉｎであった。
この泥漿鋳型を成形装置に搭載したまま、図２に示すような液体及び気体の流体路を泥漿鋳型の中空路に連結された外部からの導入路（送管）に接続し、０．３５ＭＰａに加圧調整された４５℃の温水を３分間通し、連続気孔多孔質層の泥漿着肉面から排出させる。その後、０．３５ＭＰａに加圧調整された空気を７分間通し、連続気孔多孔質層の泥漿着肉面から排出させる。この通液・通気のサイクルを１５サイクル行った。このときの通気量は、７０〜９０ｍｌ／ｍｉｎ、通水量は、１．２〜１．６ｍｌ／ｍｉｎであり、通気・通水物性の回復がみられ、その後の成形においても脱型不良の発生は無かった。
【００２６】
（通気・通水物性測定）
（１）通気量測定
中空路に連結された外部からの導入路（送管）から、０．２５ＭＰａに加圧調整された空気を通し、連続気孔多孔質層の泥漿着肉面から排出させる。フローメーターに通じる配管の先に取り付けられた２ｃｍ2の穴の開いたゴム栓を、泥漿着肉面に押しつけ、その部位から排出された空気量を、フローメーターで読み取り、通気量とする。
（２）通水量測定
中空路に連結された外部からの導入路（送管）から、０．２５ＭＰａに加圧調整された水を通し、連続気孔多孔質層の泥漿着肉面から排出させる。２ｃｍ2の穴の開いたゴム栓のその穴部に吸水性及び保水性の高いスポンジをはめ込んだものを用意し、そのゴム栓の質量を測定後、１分間泥漿着肉面に押しつけ、排出される水をゴム栓穴部のスポンジに吸わせ、ゴム栓の質量を測定する。増えた質量により、通水量とする
【００２７】
（実施例２）
衛生陶器である洗面器を製造するための、エポキシ樹脂を主体とした泥漿鋳型の未成形状態の通気・通水物性は、通気量１２０〜１４０ｍｌ／ｍｉｎ、通水量２．０〜２．４ｍｌ／ｍｉｎであった。この泥漿鋳型を使用して、加圧泥漿鋳込み成形を３０００回程繰り替えした段階で、成形品の脱型時に脱型不良が発生した。このときの通気量は、５０〜７０ｍｌ／ｍｉｎであった。
この泥漿鋳型を成形機に搭載したまま、図２に示すような液体及び気体の流体路を泥漿鋳型の中空路に連結された外部からの導入路に接続し、０．４０ＭＰａに加圧調整し連続的に超音波振動された３０℃の水を５分間通し、多孔質層の泥漿着肉面から排出させる。その後、０．５０ＭＰａに加圧調整された空気を１０分間通し、多孔質層の泥漿着肉面から排出させる。この通液・通気のサイクルを１５サイクル行った。このときの通気量は、７０〜９０ｍｌ／ｍｉｎ、通水量は、１．２〜１．６ｍｌ／ｍｉｎであり、通気・通水物性の回復がみられ、その後の成形においても脱型不良の発生は無かった。
【００２８】
（実施例３）
衛生陶器である水洗用のタンクを製造するための、エポキシ樹脂を主体として形成した連続気孔多孔質層を備えた泥漿鋳型の未成形状態の通気・通水物性は、通気量１１０〜１４０ｍｌ／ｍｉｎ、通水量１．８〜２．５ｍｌ／ｍｉｎであった。この泥漿鋳型を使用して、加圧泥漿鋳込み成形を７５００回程繰り替えした段階で、成形品の脱型時に脱型不良が発生した。このときの通気量は、４０〜６０ｍｌ／ｍｉｎであった。
この泥漿鋳型を成形装置に搭載したまま、図２に示すような液体及び気体の流体路を泥漿鋳型の中空路に連結された外部からの導入路（送管）に接続し、０．２５ＭＰａに加圧調整したｐＨ４の酢酸水溶液を５分間通し、連続気孔多孔質層の泥漿着肉面から排出させる。その後、０．２５ＭＰａに加圧調整された空気を１０分間通し、連続気孔多孔質層の泥漿着肉面から排出させる。この通液・通気のサイクルを１５サイクル行った。その後、酢酸水溶液を水に替えて、通水・通気のサイクルを７サイクル行った。このときの通気量は、８０〜９０ｍｌ／ｍｉｎ、通水量は、１．４〜１．６ｍｌ／ｍｉｎであり、通気・通水物性の回復がみられ、その後の成形においても脱型不良の発生は無かった。
【００２９】
（実施例４）
衛生陶器である腰掛け便器を製造するための、エポキシ樹脂を主体として形成した連続気孔多孔質層を備えた泥漿鋳型の未成形状態の通気・通水物性は、通気量１１０〜１４０ｍｌ／ｍｉｎ、通水量１．８〜２．５ｍｌ／ｍｉｎであった。この泥漿鋳型を使用して、加圧泥漿鋳込み成形を５０００回程繰り替えした段階で、成形品の脱型時に脱型不良が発生した。このときの通気量は、４５〜６０ｍｌ／ｍｉｎであった。
この泥漿鋳型を成形機から降ろし、図２に示すような液体及び気体の流体路を泥漿鋳型の中空路に連結された外部からの導入路（送管）に接続し、０．２０ＭＰａに加圧調整した１％の次亜塩素酸ナトリウム水溶液を１５分間通し、連続気孔多孔質層の泥漿着肉面から排出させる。１時間放置後、０．３０ＭＰａに加圧調整された空気を１０分間通し、連続気孔多孔質層の泥漿着肉面から排出させる。この通液４分間・通気１０分間のサイクルを１２サイクル行った。その後、次亜塩素酸ナトリウム水溶液を水に替えて、通水・通気のサイクルを６サイクル行った。このときの通気量は、７０〜９０ｍｌ／ｍｉｎ、通水量は、１．３〜１．６ｍｌ／ｍｉｎであり、通気・通水物性の回復がみられ、その後の成形においても脱型不良の発生は無かった。
【００３０】
（実施例５）
衛生陶器である手洗器を製造するための、エポキシ樹脂を主体として形成した連続気孔多孔質層を備えた泥漿鋳型の未成形状態の通気・通水物性は、通気量１１０〜１３０ｍｌ／ｍｉｎ、通水量１．８〜２．３ｍｌ／ｍｉｎであった。この泥漿鋳型を使用して、加圧泥漿鋳込み成形を６５００回程繰り替えした段階で、成形品の脱型時に脱型不良が発生した。このときの通気量は、４０〜５５ｍｌ／ｍｉｎであった。
この泥漿鋳型を成形装置から降ろし、連続気孔多孔質層の泥漿着肉面から１％塩酸水溶液を適量含浸させ、２時間程放置する。そして、図２に示すような液体及び気体の流体路を泥漿鋳型の中空路に連結された外部からの導入路（送管）に接続し、０．２５ＭＰａに加圧調整された水を３分間通し、連続気孔多孔質層の泥漿着肉面から排出させる。その後、０．３５ＭＰａに加圧調整された空気を７分間通し、連続気孔多孔質層の泥漿着肉面から排出させる。この通液・通気のサイクルを１２サイクル行った。このときの通気量は、７０〜９０ｍｌ／ｍｉｎ、通水量は、１．２〜１．６ｍｌ／ｍｉｎであり、通気・通水物性の回復がみられ、その後の成形においても脱型不良の発生は無かった。
【００３１】
（実施例６）
衛生陶器である腰掛け便器を製造するための、エポキシ樹脂を主体として形成した連続気孔多孔質層を備えた泥漿鋳型の未成形状態の通気・通水物性は、通気量１１０〜１４０ｍｌ／ｍｉｎ、通水量１．８〜２．５ｍｌ／ｍｉｎであった。この泥漿鋳型を使用して、加圧泥漿鋳込み成形を９５００回程繰り替えした段階で、成形品の脱型時に脱型不良が発生した。このときの通気量は、２０〜５０ｍｌ／ｍｉｎであった。
この泥漿鋳型を成形装置から降ろし、図２に示すような液体及び気体の流体路を泥漿鋳型の中空路に連結された外部からの導入路（送管）に接続し、０．２５ＭＰａに加圧調整された水を７分間通し、連続気孔多孔質層の泥漿着肉面から排出させる。その後、液体及び気体の流体路を取り外し、泥漿鋳型を５５℃に温調された乾燥室内に３日間放置し、泥漿鋳型の連続気孔多孔質層を乾燥させた。その後、再度図２に示すような液体及び気体の流体路を接続し、０．３５ＭＰａに加圧調整された水を５分間通し、連続気孔多孔質層の泥漿着肉面から排出させる。その後、０．４０ＭＰａに加圧調整された空気を７分間通し、連続気孔多孔質層の泥漿着肉面から排出させる。この通液・通気のサイクルを１０サイクル行った。このときの通気量は、１００〜１１０ｍｌ／ｍｉｎ、通水量は、１．７〜２．１ｍｌ／ｍｉｎであり、通気・通水物性の回復がみられ、その後の成形においても脱型不良の発生は無かった。
【００３２】
【発明の効果】
本発明によれば、繰り返しの成形で生じる着肉不良、脱型不良等の欠点を回避することである泥漿鋳型のメンテナンス方法を提供することが可能となる。
【図面の簡単な説明】
【図１】本発明の泥漿鋳型を示す構成図である。
【図２】本発明の液体及び気体の流体路を示す簡易図である。
【符号の説明】
１…上型
２…下型
３…型材バックアップ層
４、４…連続気孔多孔質層
４ａ、４ａ…泥漿着肉面
５、５…中空路
６…成形鋳込み空間
７…送管
８…排泥管
９…送泥管
１０…切替弁
１１…減圧弁
１２…濾過器
１３…濾過器
１４…コンプレッサー
１５…液送ポンプ
１６…タンク
１７…泥漿鋳型
【図１】
0003775213.tif 000002
【図２】
0003775213.tif 000003